(57)【特許請求の範囲】
【請求項１】
熱可塑性樹脂（Ａ）と液晶ポリマー（Ｂ）の合計量１００重量部に対し、相溶化剤として式（１）で表されるジグリシジルエーテルエステル化合物（Ｃ）０．１〜２０重量部を含み、液晶ポリマー（Ｂ）の結晶融解温度は１８０〜２５０℃であり、熱可塑性樹脂（Ａ）／液晶ポリマー（Ｂ）の重量比が１／９９〜９９／１である熱可塑性樹脂組成物。
【化１】
0006763691.tif 000025
（式中、ｎは０または１〜１０の整数を示す。）
【請求項２】
熱可塑性樹脂（Ａ）が、ヒドロキシル基、カルボキシル基およびアミノ基からなる群から選択される１種以上の官能基を有する樹脂である、請求項１に記載の樹脂組成物。
【請求項３】
熱可塑性樹脂（Ａ）が、ポリエチレンテレフタレート、ポリブチレンテレフタレート、ポリエチレンナフタレート、ポリブチレンナフタレート、ポリアミド、ポリカーボネート、ポリアセタール、ポリウレタン、ポリ乳酸、ポリアミド、ポリイミドおよび液晶ポリマーからなる群から選択される１種以上の樹脂である、請求項１または２に記載の樹脂組成物。
【請求項４】
熱可塑性樹脂（Ａ）が、ポリエチレンテレフタレートである、請求項１〜３のいずれかに記載の樹脂組成物。
【請求項５】
液晶ポリマー（Ｂ）が、式（２）で表される繰返し単位を全繰返し単位中２５モル％以上含む液晶ポリエステルである、請求項１に記載の樹脂組成物。
【化２】
0006763691.tif 000026
【請求項６】
液晶ポリマー（Ｂ）が、式（２）〜（５）で表される繰返し単位から構成される液晶ポリエステルである、請求項１〜５のいずれかに記載の樹脂組成物。
【化３】
0006763691.tif 000027
【化４】
0006763691.tif 000028
【化５】
0006763691.tif 000029
【化６】
0006763691.tif 000030
［式中、Ａｒ１およびＡｒ２は、それぞれ１種以上の２価の芳香族基を示し、ｐ、ｑ、ｒおよびｓは、各繰返し単位の液晶ポリマー（Ｂ）中での組成比（モル％）であり、以下の式を満たすものである：
０．４≦ｐ／ｑ≦２．０
２≦ｒ≦１５、および
２≦ｓ≦１５］。
【請求項７】
式（２）〜（５）で表される繰返し単位の組成比が以下の式を満たす、請求項６に記載の樹脂組成物：
３５≦ｐ≦４８、
３５≦ｑ≦４８、
２≦ｒ≦１５、および
２≦ｓ≦１５。
【請求項８】
Ａｒ１が、
【化７】
0006763691.tif 000031
および／または
【化８】
0006763691.tif 000032
であり、および
Ａｒ２が、
【化９】
0006763691.tif 000033
および／または
【化１０】
0006763691.tif 000034
である、請求項６または７に記載の樹脂組成物。
【請求項９】
熱可塑性樹脂（Ａ）と液晶ポリマー（Ｂ）を相溶させる相溶化剤であって、液晶ポリマー（Ｂ）の結晶融解温度は１８０〜２５０℃であり、式（１）で表されるジグリシジルエーテルエステル化合物を含む相溶化剤。
【化１１】
0006763691.tif 000035
（式中、ｎは０または１〜１０の整数を示す。）
【発明の詳細な説明】
【技術分野】
【０００１】
本発明は、熱可塑性樹脂、液晶ポリマーおよび相溶化剤を含む熱可塑性樹脂組成物に関する。
【背景技術】
【０００２】
近年、樹脂に様々な物性を付与するために、ポリマーのブレンドあるいはアロイ樹脂組成物が開発され、それぞれの特性を生かして、幅広い分野で使用されている。
【０００３】
例えば、液晶ポリマーを他の熱可塑性樹脂とブレンドさせることにより、液晶ポリマーの優れた特性（耐熱性、耐候性、ガスバリア性、耐薬品性、寸法精度等）が付与された樹脂組成物が提案されている。
【０００４】
しかしながら、液晶ポリマーは一般的に熱可塑性樹脂との相溶性に劣るため、得られる樹脂組成物は性能ムラや、成形時の層状剥離、あるいは強度低下等が避けられないものであった。
【０００５】
このような背景から、液晶ポリマーと熱可塑性樹脂の界面を安定化させ、樹脂を微分散化させる相溶化剤を含有させた樹脂組成物が開発されている。例えば、グリシジル基がポリオレフィン鎖に組み込まれた相溶化剤を含有した、液晶ポリマーとポリオレフィンの樹脂組成物（特許文献１）が提案されているが、相溶化剤の主鎖がポリオレフィンであるため、ポリオレフィンと相溶性の悪い樹脂に対しては、相溶化効果が弱くなってしまうといった欠点を有していた。
【０００６】
また、液晶ポリマーと熱可塑性樹脂との相溶化剤として、液晶ポリマーを共重合させた液晶性ブロック共重合体（特許文献２）が提案されているが、相溶させる樹脂の種類によってポリマーブロック部を変更しなければならず、汎用性の低いものであった。
【先行技術文献】
【特許文献】
【０００７】
【特許文献１】特表平７−５０８０５０号公報
【特許文献２】特開平１０−９５８２１号公報
【発明の概要】
【発明が解決しようとする課題】
【０００８】
本発明の目的は、熱可塑性樹脂と液晶ポリマーとの相溶性が改善された熱可塑性樹脂組成物を提供することにある。
【０００９】
また、本発明の他の目的は、熱可塑性樹脂と液晶ポリマーとを相溶し得る相溶化剤を提供することにある。
【課題を解決するための手段】
【００１０】
本発明者らは、熱可塑性樹脂と液晶ポリマーとをブレンドした熱可塑性樹脂組成物について鋭意検討した結果、相溶化剤として特定のジグリシジルエーテルエステル化合物を添加することによって熱可塑性樹脂と液晶ポリマーとの相溶性が改善されることを見出し、本発明を完成させるに至った。
【００１１】
すなわち本発明は、熱可塑性樹脂（Ａ）と液晶ポリマー（Ｂ）の合計量１００重量部に対し、式（１）で表されるジグリシジルエーテルエステル化合物（Ｃ）０．１〜２０重量部を含み、熱可塑性樹脂（Ａ）／液晶ポリマー（Ｂ）の重量比が１／９９〜９９／１である熱可塑性樹脂組成物を提供する。
【化１】
0006763691.tif 000002
（式中、ｎは０または１〜１０の整数を示す）
【発明の効果】
【００１２】
本発明の熱可塑性樹脂組成物は、熱可塑性樹脂と液晶ポリマーの両方と反応することが可能なジグリシジルエーテルエステル化合物を含有しているため、熱可塑性樹脂と液晶ポリマーとの相溶性が改善されている。
【図面の簡単な説明】
【００１３】
【図１】図１は、実施例１において得られた熱可塑性樹脂組成物からなる成形品の破砕物表面の電子顕微鏡画像を示す。
【図２】図２は、実施例２において得られた熱可塑性樹脂組成物からなる成形品の破砕物表面の電子顕微鏡画像を示す。
【図３】図３は、実施例３において得られた熱可塑性樹脂組成物からなる成形品の破砕物表面の電子顕微鏡画像を示す。
【図４】図４は、比較例１において得られた熱可塑性樹脂組成物からなる成形品の破砕物表面の電子顕微鏡画像を示す。
【図５】図５は、比較例２において得られた熱可塑性樹脂組成物からなる成形品の破砕物表面の電子顕微鏡画像を示す。
【発明を実施するための形態】
【００１４】
本発明に用いられる熱可塑性樹脂（Ａ）は、ヒドロキシル基、カルボキシル基およびアミノ基からなる群から選択される１種以上の官能基を有する樹脂が好ましい。具体的には、熱可塑性樹脂（Ａ）としては、ポリエチレンテレフタレート、ポリブチレンテレフタレート、ポリエチレンナフタレート、ポリブチレンナフタレート、ポリアミド、ポリカーボネート、ポリアセタール、ポリウレタン、ポリ乳酸、ポリアミド、ポリイミド、液晶ポリマー等が挙げられ、これらを単独でまたは２種以上を組み合わせて用いることができる。液晶ポリマー（Ｂ）との相溶化効果に優れる点から、ポリエチレンテレフタレートが特に好ましい。
【００１５】
熱可塑性樹脂（Ａ）として液晶ポリマーを用いる場合は、当然のことながら、液晶ポリマー（Ｂ）とは異なる液晶ポリマーを用いる。
【００１６】
本発明に用いられる液晶ポリマー（Ｂ）は、異方性溶融相を形成するものであり、当業者にサーモトロピック液晶ポリマーと呼ばれるものであれば特に制限されない。
【００１７】
異方性溶融相の性質は直交偏向子を利用した通常の偏向検査法、すなわちホットステージに載せた試料を窒素雰囲気下で観察することにより確認できる。
【００１８】
本発明に用いられる液晶ポリマー（Ｂ）を構成する、主たる繰返し単位は、（i）芳香族オキシカルボニル繰返し単位、（ii）芳香族ジカルボニル繰返し単位および（iii）芳香族ジオキシ繰返し単位から選択される１種以上である。
【００１９】
これらの各繰返し単位から構成される液晶ポリマー（Ｂ）は構成成分およびポリマー中の組成比、シークエンス分布によっては、異方性溶融相を形成するものと異方性溶融相を形成しないものが存在するが、本発明に使用される液晶ポリマー（Ｂ）は異方性溶融相を形成するものに限られる。
【００２０】
本発明に用いられる液晶ポリマー（Ｂ）は、式（２）で表される繰返し単位を全繰返し単位中２５モル％以上含み、かつ、結晶融解温度が２８５℃以下である液晶ポリエステルが好適に使用される。
【化２】
0006763691.tif 000003
【００２１】
本発明に用いられる液晶ポリマー（Ｂ）は、式（２）で表される繰返し単位の含有量が、より好ましくは３０〜５５モル％、さらに好ましくは３５〜４５モル％である。式（２）で表される繰返し単位が全繰返し単位中２５モル％未満である場合、液晶ポリマーの結晶融解温度が高くなる傾向があり好ましくない。
【００２２】
本発明に用いられる液晶ポリマー（Ｂ）の結晶融解温度は１８０〜２６０℃であるものが好ましく、１９０〜２５０℃であるものがより好ましい。
【００２３】
結晶融解温度が２８５℃を上回る場合、混練時や成形加工時の温度が高温となるため、ジグリシジルエステルエーテル化合物の分解が進行し、相溶性が改善された熱可塑性樹脂組成物が得られ難くなる傾向がある。
【００２４】
尚、本明細書および特許請求の範囲において、「結晶融解温度」とは、示差走査熱量計（Ｄｉｆｆｅｒｅｎｔｉａｌ  ｓｃａｎｎｉｎｇ  ｃａｌｏｒｉｍｅｔｅｒ、以下ＤＳＣと略す）によって、昇温速度２０℃／分で測定した際の結晶融解温度ピーク温度から求めたものである。より具体的には、液晶ポリマー樹脂の試料を、室温から２０℃／分の昇温条件で測定した際に観測される吸熱ピーク温度（Ｔｍ１）の観測後、Ｔｍ１より２０〜５０℃高い温度で１０分間保持し、次いで、２０℃／分の降温条件で室温まで試料を冷却した後に、再度２０℃／分の昇温条件で測定した際の吸熱ピークを観測し、そのピークトップを示す温度を液晶ポリマー樹脂の結晶融解温度とする。測定機器としては、例えば、セイコーインスツルメンツ株式会社製Ｅｘｓｔａｒ６０００等を用いることができる。
【００２５】
式（２）で表される繰返し単位を与える単量体としては、６−ヒドロキシ−２−ナフトエ酸ならびに、そのアシル化物、エステル誘導体、酸ハロゲン化物などのエステル形成性の誘導体が挙げられる。
【００２６】
式（２）で表される繰返し単位を与える単量体以外で、（i）芳香族オキシカルボニル繰返し単位を与える単量体の具体例としては、例えば、４−ヒドロキシ安息香酸、メタヒドロキシ安息香酸、オルトヒドロキシ安息香酸、５−ヒドロキシ−２−ナフトエ酸、３−ヒドロキシ−２−ナフトエ酸、４’−ヒドロキシフェニル−４−安息香酸、３’−ヒドロキシフェニル−４−安息香酸、４’−ヒドロキシフェニル−３−安息香酸、これらのアルキル、アルコキシまたはハロゲン置換体、ならびにこれらのアシル化物、エステル誘導体、酸ハロゲン化物などのエステル形成性誘導体が挙げられる。これらの中では、得られる液晶ポリマーの特性や結晶融解温度を調整しやすい点から、４−ヒドロキシ安息香酸が好ましい。
【００２７】
（ii）芳香族ジカルボニル繰返し単位を与える単量体の具体例としては、例えば、テレフタル酸、イソフタル酸、２,６−ナフタレンジカルボン酸、１,６−ナフタレンジカルボン酸、２,７−ナフタレンジカルボン酸、１,４−ナフタレンジカルボン酸、４,４’−ジカルボキシビフェニル等の芳香族ジカルボン酸、これらのアルキル、アルコキシまたはハロゲン置換体、ならびにそれらのエステル誘導体、酸ハロゲン化物などのエステル形成性誘導体が挙げられる。これらの中では、得られる液晶ポリマーの機械物性、耐熱性、結晶融解温度、成形性を適度なレベルに調整しやすい点から、テレフタル酸および２,６−ナフタレンジカルボン酸が好ましい。
【００２８】
（iii）芳香族ジオキシ繰返し単位を与える単量体の具体例としては、例えば、ハイドロキノン、レゾルシン、２,６−ジヒドロキシナフタレン、２,７−ジヒドロキシナフタレン、１,６−ジヒドロキシナフタレン、１,４−ジヒドロキシナフタレン、４,４’−ジヒドロキシビフェニル、３,３’−ジヒドロキシビフェニル、３,４’−ジヒドロキシビフェニル、４,４’−ジヒドロキシビフェニルエ−テル等の芳香族ジオール、これらのアルキル、アルコキシまたはハロゲン置換体、ならびにそれらのアシル化物などのエステル形成性誘導体が挙げられる。これらの中では、重合時の反応性や得られる液晶ポリマーの特性などの点から、ハイドロキノンおよび４,４’−ジヒドロキシビフェニルが好ましい。
【００２９】
本発明に用いられる液晶ポリマー（Ｂ）は、キャピラリーレオメーターで測定した溶融粘度が１〜１０００Ｐａ・ｓであるものが好ましく、５〜３００Ｐａ・ｓであるものがより好ましい。
【００３０】
本発明に用いられる液晶ポリマー（Ｂ）として、式（２）〜（５）で表される繰返し単位から構成される液晶ポリエステルが特に好適に使用される。
【化３】
0006763691.tif 000004
【化４】
0006763691.tif 000005
【化５】
0006763691.tif 000006
【化６】
0006763691.tif 000007
［式中、Ａｒ１およびＡｒ２は、それぞれ一種以上の２価の芳香族基を表し、ｐ、ｑ、ｒおよびｓは、各繰返し単位の液晶ポリマー（Ｂ）中での組成比（モル％）であり、以下の式を満たすものである：
０．４≦ｐ／ｑ≦２．０
２≦ｒ≦１５、および
２≦ｓ≦１５］。
【００３１】
本明細書および特許請求の範囲において、「式（２）〜（５）で表される繰返し単位から構成される液晶ポリエステル」とは、液晶ポリエステルがその構成成分として式（２）〜（５）で表される繰返し単位の他に、他の繰返し単位を含有していてもよいことを意味する。
【００３２】
本発明の一つの好ましい態様において、上記式（２）〜（５）で表される繰返し単位の組成比は、ｐ＋ｑ＋ｒ＋ｓ＝１００モル％である。
【００３３】
また、本明細書および特許請求の範囲において、「２価の芳香族基」とは、エステル結合を形成することができる置換基を２つ有する芳香族基を意味する。
【００３４】
上記の好適な液晶ポリエステルは式（２）および式（３）で表される繰り返し単位を、両者のモル比率（ｐ／ｑ）が０．４〜２．０、好ましくは０．６〜１．８、特に好ましくは０．８〜１．６となるように含むものである。
【００３５】
一つの態様において、本発明に好ましく用いられる液晶ポリマー（Ｂ）は、式（２）および式（３）で表される繰返し単位を、それぞれ、３５〜４８モル％含む液晶ポリエステルが好ましく、３８〜４３モル％含むものが特に好ましい。
【００３６】
本発明で好ましく用いられる液晶ポリエステル（Ｂ）は、式（２）および式（３）で表される繰返し単位を上述した割合で含むことにより、結晶融解温度が２８５℃以下である液晶ポリエステルを得ることができる。
【００３７】
また、本発明に好ましく用いられる液晶ポリエステルは、式（４）および式（５）で表される繰返し単位を、それぞれ、好ましくは２〜１５モル％、より好ましくは５〜１３モル％含むものであり、式（４）および式（５）で表される繰り返し単位の含有量は、等モルであるのが好ましい。
【００３８】
式（２）で表される繰返し単位を与える単量体は上述した通りである。
【００３９】
式（３）で表される繰返し単位を与える単量体としては、４−ヒドロキシ安息香酸ならびに、そのアシル化物、エステル誘導体、酸ハロゲン化物などのエステル形成性の誘導体が挙げられる。
【００４０】
式（４）で表される繰返し単位を与える単量体としては、ハイドロキノン、レゾルシン、４,４’−ジヒドロキシビフェニル、３,３’−ジヒドロキシビフェニル、３,４’−ジヒドロキシビフェニル、４,４’−ジヒドロキシビフェニルエ−テル、２,６−ジヒドロキシナフタレン、２,７−ジヒドロキシナフタレン、１,６−ジヒドロキシナフタレンなどの芳香族ジオール、これらのアルキル、アルコキシまたはハロゲン置換体、ならびにこれらのアシル化物などのエステル形成性誘導体が挙げられる。
【００４１】
式（５）で表される繰返し単位を与える単量体としては、テレフタル酸、イソフタル酸、２,６−ナフタレンジカルボン酸、１,６−ナフタレンジカルボン酸、２,７−ナフタレンジカルボン酸、４,４’−ジカルボキシビフェニル、ビス（４−カルボキシフェニル）エーテルなどの芳香族ジカルボン酸、これらのアルキル、アルコキシまたはハロゲン置換体、ならびにこれらのエステル誘導体、酸ハロゲン化物などのエステル形成性誘導体が挙げられる。
【００４２】
一つの好ましい態様において、式（４）および式（５）で表される繰返し単位は、式（４）中のＡｒ１が、
【化７】
0006763691.tif 000008
および／または
【化８】
0006763691.tif 000009
であり、および
Ａｒ２が、
【化９】
0006763691.tif 000010
および／または
【化１０】
0006763691.tif 000011
であるものである。
【００４３】
本発明に用いられる液晶ポリマー（Ｂ）は、前記の一般式（２）〜（５）で表される繰返し単位を与える本発明の液晶ポリマー（Ｂ）における主たる単量体の他に、本発明の目的を損なわない範囲で、該主たる単量体とは他種の芳香族ヒドロキシカルボン酸、芳香族ジオール、芳香族ジカルボン酸、あるいは芳香族ヒドロキシジカルボン酸、芳香族ヒドロキシアミン、芳香族ジアミン、芳香族アミノカルボン酸、芳香族メルカプトカルボン酸、芳香族ジチオール、芳香族メルカプトフェノールなどを他の単量体成分として共重合せしめたものであってもよい。これらの他の単量体成分の割合は、一般式（２）〜（５）で表される繰返し単位を与える単量体成分の合計に対し、１０モル％以下であるのが好ましい。
【００４４】
本発明の樹脂組成物中の樹脂成分として用いられる液晶ポリマー（Ｂ）の製造方法には特に限定はなく、前記の単量体成分によるエステル結合を形成させる公知のポリエステルの重縮合法、たとえば溶融アシドリシス法、スラリー重合法などを用いることができる。
【００４５】
溶融アシドリシス法とは、本発明に用いる液晶ポリマー（Ｂ）を製造するのに適した方法であり、この方法は、最初に単量体を加熱して反応物質の溶融液を形成し、反応を継続することにより溶融ポリマーを得るものである。なお、縮合の最終段階で副生する揮発物（たとえば酢酸、水など）の除去を容易にするために真空を適用してもよい。
【００４６】
スラリー重合法とは、熱交換流体の存在下で反応させる方法であって、固体生成物は熱交換媒質中に懸濁した状態で得られる。
【００４７】
溶融アシドリシス法およびスラリー重合法のいずれの場合においても、液晶ポリマー（Ｂ）を製造する際に使用する重合性単量体成分は、常温において、ヒドロキシル基をアシル化した変性形態、すなわち低級アシル化物として反応に供することもできる。低級アシル基は炭素原子数２〜５のものが好ましく、炭素原子数２または３のものがより好ましい。特に好ましくは前記単量体成分のアセチル化物を反応に用いる方法が挙げられる。
【００４８】
単量体の低級アシル化物は、別途アシル化して予め合成したものを用いてもよいし、液晶ポリマー（Ｂ）の製造時にモノマーに無水酢酸等のアシル化剤を加えて反応系内で生成せしめることもできる。
【００４９】
溶融アシドリシス法またはスラリー重合法のいずれの場合においても反応時、必要に応じて触媒を用いてもよい。
【００５０】
触媒の具体例としては、ジアルキルスズオキシド（たとえばジブチルスズオキシド）、ジアリールスズオキシドなどの有機スズ化合物；二酸化チタン、三酸化アンチモン、アルコキシチタンシリケート、チタンアルコキシドなどの有機チタン化合物；カルボン酸のアルカリおよびアルカリ土類金属塩（たとえば酢酸カリウム）；ルイス酸（たとえばＢＦ３）、ハロゲン化水素（たとえばＨＣｌ）などの気体状酸触媒などが挙げられる。
【００５１】
触媒の使用割合は、通常モノマーに対し１０〜１０００ｐｐｍ、好ましくは２０〜２００ｐｐｍである。
【００５２】
このような重縮合反応によって得られた液晶ポリマー（Ｂ）は、溶融状態で重合反応槽より抜き出された後に、ペレット状、フレーク状、または粉末状に加工される。
【００５３】
本発明の熱可塑性樹脂組成物において、熱可塑性樹脂（Ａ）／液晶ポリマー（Ｂ）の重量比は１／９９〜９９／１であり、相溶化効果を発揮しやすい観点から、熱可塑性樹脂（Ａ）を液晶ポリマー（Ｂ）に分散させる場合には２／９８〜３０／７０であるのが好ましく、熱可塑性樹脂（Ａ）に液晶ポリマー（Ｂ）を分散させる場合には７０／３０〜９８／２であるのが好ましい。
【００５４】
本発明に用いられる、式（１）で表されるジグリシジルエーテルエステル化合物（Ｃ）は、通常、ｎ＝０である化合物とｎ＝１〜１０である化合物の混合物として製造され、少量で相溶化効果を発揮できる点で、ｎ＝０の化合物を８０％以上含むことが好ましく、９０％以上含むことがより好ましい。
【化１１】
0006763691.tif 000012
（式中、ｎは０または１〜１０の整数を示す）
【００５５】
式（１）で表されるジグリシジルエーテルエステル化合物（Ｃ）を熱可塑性樹脂及び液晶ポリマーを含む組成物中で用いることにより、熱可塑性樹脂と液晶ポリマーとの相溶性を改善することができる。したがって、式（１）で表されるジグリシジルエーテルエステル化合物（Ｃ）およびこれを含む相溶化剤は、熱可塑性樹脂（Ａ）と液晶ポリマー（Ｂ）とを相溶化させる相溶化剤として好適に用いることができる。
【００５６】
本発明に用いられるジグリシジルエーテルエステル化合物（Ｃ）を得る方法は特に限定されないが、四級アンモニウム塩および／または塩基性化合物の存在下、ヒドロキシナフトエ酸とエピハロヒドリンを反応せしめる方法によって得られたものを用いるのがよい。また、さらにそれを再結晶等によって精製したものであってもよい。あるいは市販の式（１）で表される化合物を含む製剤等を用いてもよい。
【００５７】
本発明の熱可塑性樹脂組成物は、相溶化剤として式（１）で表されるジグリシジルエーテルエステル化合物（Ｃ）を、熱可塑性樹脂（Ａ）と液晶ポリマー（Ｂ）との合計量１００重量部に対して０．１〜２０重量部、好ましくは０．２〜１０重量部、より好ましくは０．５〜５重量部含有する。式（１）で表されるジグリシジルエーテルエステル化合物（Ｃ）の含有量が０．１重量部を下回る場合、液晶ポリマーと熱可塑性樹脂の相溶化効果が得られず、２０重量部を上回る場合、ジグリシジルエーテルエステル化合物（Ｃ）同士の反応が進行し、ゲル化してしまう等の現象が生じる。
【００５８】
本発明の熱可塑性樹脂組成物は、熱可塑性樹脂（Ａ）、液晶ポリマー（Ｂ）および式（１）で表されるグリシジルエーテルエステル化合物（Ｃ）を、２軸押出機などによってコンパウンドすることによって得ることができる。好ましくは、本発明の熱可塑性樹脂組成物は、熱可塑性樹脂（Ａ）、液晶ポリマー（Ｂ）および式（１）で表されるグリシジルエーテルエステル化合物（Ｃ）の各ペレット等をドライ混合し、次いで得られたドライ混合物を２軸押出機に投入して、２２０〜３５０℃の温度にてコンパウンドすることにより得られる。
【００５９】
本発明の熱可塑性樹脂組成物は、射出成形、ブロー成形、一軸延伸、インフレーションなどの公知の成形方法によって、フィルム、シート、ボトル、その他の包装材料などに加工される。特に、ペットボトルなどの中空製品の成形に好適なブロー成形によって所望の成形品に加工される。具体的なブロー成形法とは、タイレクトブロー成形、インジェクションブロー成形、フリーブロー成形等が挙げられる。
【００６０】
以下、実施例により本発明を詳述するが、本発明はこれに限定されるものではない。
【実施例】
【００６１】
実施例において、下記の略号は以下の化合物を表す。
ＰＥＴ：ポリエチレンテレフタレート
ＬＣＰ：液晶ポリマー
ＢＯＮ６：６−ヒドロキシ−２−ナフトエ酸
ＰＯＢ：４−ヒドロキシ安息香酸  
ＨＱ：ハイドロキノン
ＴＰＡ：テレフタル酸
【００６２】
［合成例］
（相溶化剤１の合成）
１Ｌの４口コルベンに６−ヒドロキシ−２−ナフトエ酸９５．０ｇとエピクロロヒドリン４６７ｇ加え、窒素気流下８０℃に昇温した。次いで、テトラメチルアンモニウムクロリドの５０％水溶液を８０℃で２時間かけて滴下し、同温度で１時間撹拌した。さらに、４８％水酸化ナトリウム水溶液８７．１ｇを８０℃で３時間かけて滴下し、同温度で３０分間撹拌した後、エピクロロヒドリンを減圧留去により除去した。残渣にトルエン５６０ｇを加えて１０分間撹拌した後、析出物を濾過した。ろ液を水２５０ｇで洗浄した後、４８％ＮａＯＨ水溶液１９ｇを加えて、１時間還流した。さらに水２５０ｇで洗浄した後、５％リン水溶液２５０ｇで洗浄し、再び水２５０ｇで洗浄した。トルエンを減圧留去によって除去し、相溶化剤１０５ｇを得た。得られた相溶化剤のエポキシ当量は１６８であった。
【００６３】
（ＬＣＰの合成）
トルクメーター付き攪拌装置および留出管を備えた２Ｌの反応容器にＢＯＮ６、ＰＯＢ、ＨＱおよびＴＰＡを、下記に示す組成比で、総量５モルとなるように仕込み、次いで酢酸カリウム０．０５ｇ（全モノマーに対し６７モルｐｐｍ）および全モノマーの水酸基量（モル）に対して１．０２５倍モルの無水酢酸を仕込み、次の条件で脱酢酸重合を行った。
【００６４】
重合は、窒素ガス雰囲気下に室温〜１５０℃まで１時間で昇温し、同温度にて３０分間保持した。次いで、副生する酢酸を留去させつつ２１０℃まで速やかに昇温し、同温度にて３０分間保持した。その後、３３５℃まで３時間かけて昇温した後、３０分かけて２０ｍｍＨｇにまで減圧を行い、所定のトルクを示した時点で重合反応を終了し、反応容器内容物を取り出し、粉砕を行い、ＬＣＰ樹脂のペレットＬＣＰを得た。重合時の留出酢酸量は、ほぼ理論値どおりであった。得られたＬＣＰのＤＳＣにより測定された結晶融解温度は２２１℃であった。
【００６５】
ＰＯＢ  ：２７６．２３ｇ（４０モル部）
ＢＯＮ６：３７６．３４ｇ（４０モル部）
ＨＱ    ：５５．０５ｇ（１０モル部）
ＴＰＡ  ：８３．０６ｇ（１０モル部）
【００６６】
（熱可塑性樹脂（Ａ））
実施例において、熱可塑性樹脂（Ａ）としてポリエチレンテレフタレート（ユニチカ社製ＮＥＨ−２０７０）を使用した。
【００６７】
［実施例１］
ポリエチレンテレフタレート樹脂と合成例で得られたＬＣＰの合計量１００重量部（ポリエチレンテレフタレート樹脂／ＬＣＰの重量比＝９５／5）に対して、相溶化剤１を３．００重量部ドライ混合し、２軸押出機（（株）池貝製、ＰＣＭ−３０）を用いて、２８０℃のシリンダ温度にてコンパウンドし、ＬＣＰおよび相溶化剤が混合されたポリエチレンテレフタレート樹脂組成物のペレットを得、溶融粘度を測定した。
【００６８】
得られたペレットを、日精樹脂工業（株）製射出成形機（ＵＨ１０００−１１０）を用いて、成形温度２８０℃、金型温度８０℃の条件で射出成形し、厚み３．２ｍｍのＡＳＴＭの４号ダンベルを作製した。このダンベルを用いて引張強度、引張伸び率を測定した。
【００６９】
次いで、ダンベルを液体窒素にて凍結後、破砕し、破砕物を日立製作所社製電子顕微鏡ＨｉｔａｃｈｉＳ−３００Ｎを用いて倍率１０００倍で観察し（図１）、組成物中のＬＣＰ粒子の平均粒径を測定した。結果を、物性とともに表１に記す。
【００７０】
溶融粘度、引張強度、引張伸び率および組成物中のＬＣＰ粒子の平均粒径は以下に記載する方法で行った。
【００７１】
（溶融粘度）
溶融粘度測定装置（東洋精機（株）製キャピログラフ１Ｄ）により、２８０℃にて０．７ｍｍφ×１０ｍｍのキャピラリーを用いて、溶融粘度を測定した。
【００７２】
（引張強度および引張伸び率）
４号ダンベルをＩＮＳＴＲＯＮ５５６７（インストロンジャパン カンパニイリミテッド社製万能試験機）を用いて、ＡＳＴＭ  Ｄ６３８に準じて測定した。
【００７３】
（組成物中のＬＣＰ粒子の平均粒径）
顕微鏡画像から観察されるＬＣＰ粒子を任意に１０個選択し、その長軸の長さを測定し、平均を算出した。観察されるＬＣＰ粒子の平均粒径が小さいほど相溶性は良好である。
【００７４】
［実施例２〜３］
相溶化剤１の量を表１に記載のように変更した以外は実施例１と同様にダンベルを成形し、引張強度、引張伸び率および組成物中のＬＣＰ粒子の平均粒径を測定した。結果を溶融粘度とともに表１に記す。また、実施例２の顕微鏡画像を図２に、実施例３の顕微鏡画像を図３に示す。
【００７５】
［比較例１］
相溶化剤を加えない以外は実施例１と同様にダンベルを成形し、引張強度、引張伸び率および組成物中のＬＣＰ粒子の平均粒径を測定した。結果を溶融粘度とともに表１に記す。また、顕微鏡画像を図４に示す。
【００７６】
［比較例２］
相溶化剤１をボンドファースト２Ｃ（住友化学株式会社製）に変更した以外は実施例１と同様にダンベルを成形し、引張強度、引張伸び率および組成物中のＬＣＰ粒子の平均粒径を測定した。結果を溶融粘度とともに表１に記す。また、顕微鏡画像を図５に示す。
【００７７】
［比較例３］
相溶化剤１の含有量を３０重量部に変更した以外は実施例１と同様にダンベルを成形しようと試みたが、ゲル化したため、成形が不可能であった。
【００７８】
【表１】
0006763691.tif 000013
【００７９】
表１に示す通り、本発明の相溶化剤を用いた実施例１〜３の樹脂組成物は、組成物中のＬＣＰ粒子の平均粒径が小さく、熱可塑性樹脂（Ａ）と液晶ポリマー（Ｂ）の相溶性が改善されていることが理解される。
本発明の好ましい態様は以下を包含する。
〔１〕熱可塑性樹脂（Ａ）と液晶ポリマー（Ｂ）の合計量１００重量部に対し、相溶化剤として式（１）で表されるジグリシジルエーテルエステル化合物（Ｃ）０．１〜２０重量部を含み、熱可塑性樹脂（Ａ）／液晶ポリマー（Ｂ）の重量比が１／９９〜９９／１である熱可塑性樹脂組成物。
【化１】
0006763691.tif 000014
（式中、ｎは０または１〜１０の整数を示す。）
〔２〕熱可塑性樹脂（Ａ）が、ヒドロキシル基、カルボキシル基およびアミノ基からなる群から選択される１種以上の官能基を有する樹脂である、〔１〕に記載の樹脂組成物。
〔３〕熱可塑性樹脂（Ａ）が、ポリエチレンテレフタレート、ポリブチレンテレフタレート、ポリエチレンナフタレート、ポリブチレンナフタレート、ポリアミド、ポリカーボネート、ポリアセタール、ポリウレタン、ポリ乳酸、ポリアミド、ポリイミドおよび液晶ポリマーからなる群から選択される１種以上の樹脂である、〔１〕または〔２〕に記載の樹脂組成物。
〔４〕熱可塑性樹脂（Ａ）が、ポリエチレンテレフタレートである、〔１〕〜〔３〕のいずれかに記載の樹脂組成物。
〔５〕液晶ポリマー（Ｂ）が、式（２）で表される繰返し単位を全繰返し単位中２５モル％以上含み、かつ、結晶融解温度が２８５℃以下である液晶ポリエステルである、〔１〕に記載の樹脂組成物。
【化２】
0006763691.tif 000015
〔６〕液晶ポリマー（Ｂ）が、式（２）〜（５）で表される繰返し単位から構成される液晶ポリエステルである、〔１〕〜〔５〕のいずれかに記載の樹脂組成物。
【化３】
0006763691.tif 000016
【化４】
0006763691.tif 000017
【化５】
0006763691.tif 000018
【化６】
0006763691.tif 000019
［式中、Ａｒ１およびＡｒ２は、それぞれ１種以上の２価の芳香族基を示し、ｐ、ｑ、ｒおよびｓは、各繰返し単位の液晶ポリマー（Ｂ）中での組成比（モル％）であり、以下の式を満たすものである：
０．４≦ｐ／ｑ≦２．０
２≦ｒ≦１５、および
２≦ｓ≦１５］。
〔７〕式（２）〜（５）で表される繰返し単位の組成比が以下の式を満たす、〔６〕に記載の樹脂組成物：
３５≦ｐ≦４８、
３５≦ｑ≦４８、
２≦ｒ≦１５、および
２≦ｓ≦１５。
〔８〕Ａｒ１が、
【化７】
0006763691.tif 000020
および／または
【化８】
0006763691.tif 000021
であり、および
Ａｒ２が、
【化９】
0006763691.tif 000022
および／または
【化１０】
0006763691.tif 000023
である、〔６〕または〔７〕に記載の樹脂組成物。
〔９〕熱可塑性樹脂（Ａ）と液晶ポリマー（Ｂ）を相溶させる相溶化剤であって、式（１）で表されるジグリシジルエーテルエステル化合物を含む相溶化剤。
【化１１】
0006763691.tif 000024
（式中、ｎは０または１〜１０の整数を示す。）
【図１】
0006763691.tif 000036
【図２】
0006763691.tif 000037
【図３】
0006763691.tif 000038
【図４】
0006763691.tif 000039
【図５】
0006763691.tif 000040